(57)【要約】      （修正有）【課題】短時間で効率の良い（メタ）アクリル酸エステルの製造方法を提供する。【解決手段】（メタ）アクリル酸と、グリセリン、エリスリトール、グルコース等の水酸基を有する化合物とを、エステル化触媒、重合禁止剤、および溶剤の共存下にマイクロ波を照射して反応させる、下式で示される（メタ）アクリル酸エステルの製造方法。2013133304.tif 000011（式中、Ｒ1およびＲ2は、水酸基、−ＣＨＯ基、または（メタ）アクリロイルオキシ基を表し、Ｘは、水酸基、−ＣＨ2ＯＨ基、−ＣＨＯ基、または（メタ）アクリロイルオキシ基で置換していてもよい炭素数１〜７のアルキレン基を表し、ここで置換基の水酸基、−ＣＨ2ＯＨ基、または−ＣＨＯ基は、分子間もしくは分子内で脱水縮合により環を形成していてもよい。）【選択図】なし【特許請求の範囲】
【請求項１】
（メタ）アクリル酸と、水酸基を有する化合物と、エステル化触媒と、重合禁止剤と、溶剤との共存下で、マイクロ波を照射することを特徴とする、一般式（１）で表される（メタ）アクリル酸エステルの製造方法。
一般式（１）
【化１】
2013133304.tif 000008
（式中、Ｒ1およびＲ2は、それぞれ独立に、水素原子、水酸基、−ＣＨＯ基、または（メタ）アクリロイル基を表し、Ｘは、一般式（２）〜一般式（７）より１つ選ばれる基を表す。）
【化２】
2013133304.tif 000009
【化３】
2013133304.tif 000010
（式中、Ｒ3〜Ｒ42は、それぞれ独立に、水素原子、水酸基、−ＣＨ2ＯＨ基、−ＣＨＯ基、または（メタ）アクリロイル基を表し、
Ｒ1〜Ｒ32における、水酸基、−ＣＨ2ＯＨ基、または、−ＣＨＯ基は、分子間、、もしくは分子内で脱水縮合により環を形成することができる。
Ｘが一般式（２）の時は、Ｒ1〜Ｒ4のうち、少なくとも１つ以上は（メタ）アクリロイル基であり、Ｘが一般式（３）の時は、Ｒ1、Ｒ2、および、Ｒ5〜Ｒ8のうち、少なくとも１つ以上は（メタ）アクリロイル基であり、Ｘが一般式（４）の時は、Ｒ1、Ｒ2、および、Ｒ9〜Ｒ14のうち、少なくとも１つ以上は（メタ）アクリロイル基であり、Ｘが一般式（
５）の時は、Ｒ1、Ｒ2、および、Ｒ15〜Ｒ22のうち、少なくとも１つ以上は（メタ）アクリロイル基であり、Ｘが一般式（６）の時は、Ｒ1、Ｒ2、および、Ｒ23〜Ｒ32のうち、少なくとも１つ以上は（メタ）アクリロイル基であり、Ｘが一般式（７）の時は、Ｒ1、Ｒ2、および、Ｒ33〜Ｒ42のうち、少なくとも１つ以上は（メタ）アクリロイル基であることを表す。）
【請求項２】
溶剤が、マイクロ波エネルギーに不活性である請求項１記載の（メタ）アクリル酸エステル製造方法。
【請求項３】
溶剤の沸点が、８０〜１２０℃である請求項２記載の（メタ）アクリル酸エステル製造方法。
【請求項４】
請求項１〜３いずれか記載の製造方法で製造されてなる（メタ）アクリル酸エステル。
【請求項５】
請求項４記載の（メタ）アクリル酸エステルと、光重合開始剤とを含有することを特徴とする硬化性樹脂組成物。
【発明の詳細な説明】
【技術分野】
【０００１】
本発明は、塗料、接着剤、印刷インキ、表面保護コート等の分野において用いられる（メタ）アクリル酸エステルの製造方法およびそれを用いた硬化性樹脂組成物に関する。
【背景技術】
【０００２】
従来、（メタ）アクリル酸エステルの製造方法としては、（メタ）アクリル酸とアルコールとの脱水エステル化反応や、（メタ）アクリル酸アルキルとアルコールとのエステル交換反応、あるいは（メタ）アクリル酸クロリドとアルコールとの反応が一般的に行われている。これらのうち、特に脱水エステル化反応は、反応原料である（メタ）アクリル酸が安価であることや、製造可能な（メタ）アクリル酸エステルが多様であることから、比較的有用な製造方法である。これらの製造方法では、加熱手段として外部からの熱源で伝熱する手法が取られている。しかし、この加熱方法では、加熱が不均一であったり、反応時間を１０時間以上要したりする為、製造効率が悪い。また、（メタ）アクリル酸とアルコールとの脱水エステル化反応では、反応によって生成する水を有機溶媒との共沸混合物のかたちで系外に除去しながら、エステル化反応を完結させることによって製造されている。
【０００３】
特に、３個以上の水酸基を有する水酸基を有する化合物と、（メタ）アクリル酸とを反応させてなる（メタ）アクリル酸エステルの製造は、一般にモノオールと（メタ）アクリル酸とを反応させてなる（メタ）アクリル酸エステルの製造に比べて、長時間、あるいは、より高い温度での反応が必要となる。このような条件下でエステル化反応が行われると、（メタ）アクリル酸エステル製造時に特有の副反応が進行するという問題がある。
【０００４】
そのため効率的な反応進行のために、外部からの熱源による伝熱的な手法に代えて、マイクロ波エネルギーを加熱手段として使用することが検討されており、特許文献１および特許文献２にはマイクロ波エネルギーを使用した（メタ）アクリル酸エステルの製造方法が記載されている。
【０００５】
特許文献１では、（メタ）アクリルエステル化反応に於ける脱水方法として、気体または気体混合物の導入や物理吸着について記載されている。
【０００６】
また、特許文献２では、無溶剤での合成やエステル化触媒として、スルホン酸置換イオン交換樹脂の使用や反応形態として連続合成などが記載されている。
【０００７】
しかし、マイクロ波エネルギーを用いた（メタ）アクリル酸エステル製造時における、溶媒の種類と生成物の収率の関係や、得られた（メタ）アクリレートの塗膜物性に関しては、十分な検討がなされているとは言いがたい。
【０００８】
また、上記水酸基を有する化合物のうち、単糖、二糖類、糖アルコールを原料に用いた、マイクロ波エネルギーによる（メタ）アクリル酸エステル反応を行った製造方法に関しては報告がなされていない。
【先行技術文献】
【特許文献】
【０００９】
【特許文献１】特開２０００−１１９２１６号公報
【特許文献２】特開２００６−１５１９２３号公報
【発明の概要】
【発明が解決しようとする課題】
【００１０】
本発明の課題は、マイクロ波を照射して加熱し、（メタ）アクリル酸と、水酸基を有する化合物と縮合反応して（メタ）アクリル酸エステルを製造する方法において、反応時間を大幅に短縮することで生成物を高効率で得ることができ、また得られた生成物の着色が少なく、副生成物が少ないことを特徴とする（メタ）アクリル酸エステルを製造するための製造方法を提供することにある。
【課題を解決するための手段】
【００１１】
本発明者らは、前記諸問題を解決するために、鋭意研究を重ねた結果、本発明に至った。
【００１２】
すなわち、本発明は（メタ）アクリル酸と、水酸基を有する化合物と、エステル化触媒と、重合禁止剤と、溶剤との共存下で、マイクロ波を照射することを特徴とする、一般式（１）で表される（メタ）アクリル酸エステルの製造方法に関する。
一般式（１）
【化１】
2013133304.tif 000002
（式中、Ｒ1およびＲ2は、それぞれ独立に、水素原子、水酸基、−ＣＨＯ、または（メタ）アクリロイル基を表し、Ｘは、一般式（２）〜一般式（７）より１つ選ばれる基を表す。）
【化２】
2013133304.tif 000003
【化３】
2013133304.tif 000004
（式中、Ｒ3〜Ｒ42は、それぞれ独立に、水素原子、水酸基、−ＣＨ2ＯＨ基、−ＣＨＯ、または（メタ）アクリロイル基を表し、
Ｒ1〜Ｒ32における、水酸基、−ＣＨ2ＯＨ基、、または、−ＣＨＯ基は、分子間、および、分子内で脱水縮合により環を形成することができる。
Ｘが一般式（２）の時は、Ｒ1〜Ｒ4のうち、少なくとも１つ以上は（メタ）アクリロイル
基であり、Ｘが一般式（３）の時は、Ｒ1、Ｒ2、および、Ｒ5〜Ｒ8のうち、少なくとも１つ以上は（メタ）アクリロイル基であり、Ｘが一般式（４）の時は、Ｒ1、Ｒ2、および、Ｒ9〜Ｒ14のうち、少なくとも１つ以上は（メタ）アクリロイル基であり、Ｘが一般式（
５）の時は、Ｒ1、Ｒ2、および、Ｒ15〜Ｒ22のうち、少なくとも１つ以上は（メタ）アクリロイル基であり、Ｘが一般式（６）の時は、Ｒ1、Ｒ2、および、Ｒ23〜Ｒ32のうち、少なくとも１つ以上は（メタ）アクリロイル基であり、Ｘが一般式（７）の時は、Ｒ1、Ｒ2、および、Ｒ33〜Ｒ42のうち、少なくとも１つ以上は（メタ）アクリロイル基であることを表す。）
【００１３】
また、本発明は、溶剤がマイクロ波エネルギーに不活性である上記（メタ）アクリル酸エステル製造方法に関する。
【００１４】
また、本発明は、溶剤の沸点が８０〜１２０℃である上記（メタ）アクリル酸エステル製造方法に関する。
【００１５】
また、本発明は、上記製造方法で製造されてなる（メタ）アクリル酸エステルに関する。
【００１６】
また、本発明は、上記（メタ）アクリル酸エステルと、光重合開始剤とを含有することを特徴とする硬化性樹脂組成物に関する。
【発明の効果】
【００１７】
本発明の（メタ）アクリル酸エステルの製造方法では、マイクロ波エネルギーによって、溶媒共存下で、（メタ）アクリル酸と水酸基を有する化合物からエステル化反応を行っており、反応温度領域も水との共沸可能な温度領域としていることから、短時間で高効率の（メタ）アクリル酸エステルを製造することが出来、製造コスト削減につながる。さらに、（メタ）アクリル酸エステルの着色を抑制することが出来る。そのため、塗料、粘・接着剤、ＵＶインキ、カラーフィルター用レジストインキ、及び、表面保護コートのなどの分野で用いることが出来る。
【発明を実施するための形態】
【００１８】
以下、詳細にわたって本発明を説明する。
【００１９】
本発明の、（メタ）アクリル酸エステルの製造方法は、（メタ）アクリル酸と水酸基を有する化合物を、エステル化触媒、重合禁止剤、および溶剤が共存する反応系において、マイクロ波を照射することにより加熱して、（メタ）アクリル酸エステル化反応の生成物を得ることである。
【００２０】
一般式（１）中のＲ１〜Ｒ２の水酸基、または−ＣＨＯ基、あるいは、一般式（２）中のＲ3〜Ｒ42の水酸基、または、−ＣＨＯ基は、分子内もしくは分子間にて水酸基とアル
デヒド基をもつ直鎖構造と自己の水酸基を巻き込んで環状アセタールの環構造をとることが出来る。環状アセタールを形成する際に、自己の水酸基とともに、分子間の水酸基を巻き込んで環を形成することで、環構造が酸素分子で連結した構造が形成される。
【００２１】
また、水酸基を有する化合物は、炭素数５〜７の単糖類、炭素数５以上の二糖類、炭素数３以上の糖アルコールが一例として挙げられる。
【００２２】
ここで、炭素数５の単糖として、アラビノース，リボース，キシロース，リキソース，キシルロース，リブロース，２−デオキシリボース等が挙げられ、炭素数６の単糖として、グルコース，ガラクトース，フラクトース，マンノース，ソルボース，タロース，２−
デオキシグルコース，６−デオキシガラクトース，６−デオキシマンノース，２−デオキシガラクトース等が挙げられ、炭素数７の単糖として、アロヘプツロース，セドヘプツロース，マンノヘプツロース，グルコヘプツロース等が挙げられる。
【００２３】
更に、炭素数５以上のニ糖類としては、スクロース、ラクツロース、ラクトース、マルトース、トレハロース、セロビオース、コージビオース、ニゲロース、イソマルトース、α、βートレハロース、β、βートレハロース、ソホロース、ラミナリビオース、ゲンチビオース、ツラノース、マルツロース、パラチノース、ゲンチオビウロース、マンノビオース、メリビオース、メリビウロース、ネオラクトース、ガラクトスクロース、シラビオース、ルチノース、ルチヌロース、ビシアノース、キシロビオース、プリメベロース等が挙げられる。
【００２４】
更に、炭素数３以上の糖アルコールとしては、グリセロール、エリスリトール，リビトール，キシリトール，アリトール，ソルビトール，マンニトール，マルチトース、ラクチトース、ガラクチトール等が挙げられる。
【００２５】
これらの水酸基を有する化合物のうち、好ましくは、単糖類、糖アルコールが挙げられ、更に好ましくは、糖アルコールが挙げられる。
【００２６】
前記、（メタ）アクリル酸はアクリル酸、または、メタクリル酸であり、これらは、目的とするエステルがアクリル酸エステルであるか、メタクリル酸エステルであるかによって選択される。
【００２７】
これらの、（メタ）アクリル酸の使用量は水酸基を有する化合物のモル当量に対して、１〜１．５倍当量であればよく、重合防止や製造コストの削減の点から１〜１．２倍であるのが望ましい。
【００２８】
上記反応においては、得られる（メタ）アクリル酸エステルの重合を防止する目的で、反応液に重合防止剤を添加することができる。このような重合防止剤としては、例えば、酸化第一銅、酸化第二銅、塩化第一銅、塩化第二銅などの無機重合防止剤、ヒドロキノン、ヒドロキノンモノメチルエーテル、t−ブチルカテコール、ｔ−ブチルヒドロキノン、
２，４−ジメチル−６−ｔ−ブチルフェノール、２，６−ｔ−ブチル−ｐ−クレゾール、パラベンゾキノン、２，５−ジフェニルパラベンゾキノン、フェノチアジン、ジフェニルアミンなどの有機重合防止剤が使用される。この中では、製品の貯蔵時、及び使用時に着色の少ない重合禁止剤としてヒドロキノンモノメチルエーテル、無機重合防止剤がより好適に使用される。さらに好適に用いられる重合禁止剤としては、塩化第二銅である。これらの重合防止剤の使用量は、反応液に対して、１００〜２０００質量ｐｐｍ程度の範囲であればよい。また、これらの重合禁止剤は、１種を単独で使用しても又は２種以上を任意に組み合わせて使用してもよい。
【００２９】
前記、エステル化触媒としては、水酸基を有する化合物と（メタ）アクリル酸とのエステル化反応の触媒として知られている慣用のエステル化触媒を何れも好適に使用することができる。そのようなエステル化触媒は、有機又は無機の強酸であり、特に限定されないが、鉱酸及びそれらの部分中和塩、ヘテロポリ酸、有機スルホン酸、ハロゲン化酢酸、ルイス酸、有機スルホン酸を担持した酸性ゼオライト、有機スルホン酸を担持した活性炭である。これらのエステル化触媒の使用量は、反応液に対して、０．０１〜１０質量％の範囲であればよい。また、これらの重合禁止剤は、１種を単独で使用しても又は２種以上を任意に組み合わせて使用してもよい。
【００３０】
鉱酸の具体例としては、硫酸、塩酸、硝酸、リン酸、ホウ酸等が挙げられる。
【００３１】
ヘテロポリ酸の具体例としては、タングステン酸、モリブデン酸、タングストケイ酸、モリブドケイ酸、タングストリン酸、モリブドリン酸等が挙げられる。
【００３２】
有機スルホン酸の具体例としては、メタンスルホン酸、ベンゼンスルホン酸、ｐ−トルエンスルホン酸等が挙げられる。
【００３３】
ハロゲン化酢酸の具体例としては、トリフルオロ酢酸、トリクロロ酢酸等が挙げられる。
【００３４】
ルイス酸の具体例としては、フッ化ホウ素、塩化ホウ素、塩化アルミニウム、二塩化スズ、四塩化スズ等が挙げられる。
【００３５】
また、有機スルホン酸を担持した酸性ゼオライトの具体例としては、モルデナイト型、Ｘ型、Ｙ型、β型、ＺＳＭ−５型等が挙げられる。
【００３６】
これらのエステル化触媒のうち、硫酸、塩酸、硝酸、リン酸、メタンスルホン酸、ベンゼンスルホン酸、ｐ−トルエンスルホン酸、有機スルホン酸を担持した活性炭が好ましい。
【００３７】
これらのエステル化触媒は、１種のものを単独で使用してもよく、２種以上を混合物するなどして組み合わせて使用してもよい。
【００３８】
本発明で用いる溶剤としては、マイクロ波エネルギーを吸収しない、または吸収しにくい非極性溶剤である。
【００３９】
ここで、マイクロ波エネルギーを吸収しない、または吸収しにくい溶剤としては、非特許文献（Ｂ. Ｌ. Ｈａｙｅｓ, Ｍｉｃｒｏｗａｖｅ Ｓｙｎｔｈｅｓｉｓ: Ｃｈｅｍｉｓ
ｔｒｙ ａｔ ｔｈｅ Ｓｐｅｅｄ ｏｆ Ｌｉｇｈｔ, ＣＥＭ Ｐｕｂｌｉｓｈｉｎｇ， Ｍ
ａｔｔｅｗｓ ＮＣ, ２００２.）より、マイクロ波周波数、２４５０ＭＨz、２５℃にお
ける各種溶剤の誘電損失（ｔaｎδ）の値から、各種溶剤に対するマイクロ波のエネルギ
ーを吸収しやすさが規定されている。
【００４０】
その中において、一般的にｔaｎδが０．１以下の溶剤がマイクロ波を吸収しない、ま
たは吸収しにくい溶剤として、以下の非特許文献（Ｃ． Ｏｌｉｖｅｒ Ｋａｐｐｅ，Ｃｏｎｔｒｏｌｌｅｄ Ｍｉｃｒｏｗａｖｅ Ｈｅａｔｉｎｇ ｉｎ Ｍｏｄｅｒｎ ｏｒｇａｎ
ｉｃＳｙｎｔｈｅｓｉｓ）で記述されおり、具体的にはクロロベンゼン、クロロホルム、アセトニトリル、酢酸エチル、アセトン、テトラヒドロフラン、ジクロロメタン、トルエン、キシレン、ヘキサン、シクロヘキサン等が挙げられる。
【００４１】
溶剤として好ましくは、溶剤の沸点が８０℃〜１２０℃の溶剤である。具体的にはベンゼン、トルエン、シクロヘキサンが挙げられ、さらに好ましくは、トルエン、シクロヘキサンである。
【００４２】
溶剤の使用量は、前記水酸基を有する化合物と（メタ）アクリル酸との合計量に対して、０．１〜１０当量倍（重量比）が好ましく、０．５〜１．０当量倍が好ましい。
【００４３】
これら溶剤が好ましい理由としては、マイクロ波エネルギーを吸収しない、または、吸収しにくい非極性溶剤を用いることによって、反応基質である水酸基を有する化合物や（メタ）アクリル酸のマイクロ波の吸収を阻害することがなく、効率的な反応となることが
挙げられる。その上、エステル化反応では、この反応で生成される水と共沸混合物を形成する溶剤が使用され、水を共沸させて脱水を促進する有機溶剤が使用されることが望ましい。
【００４４】
さらに、沸点が、８０℃より低い沸点の溶剤では、生成した水との共沸によって（メタ）アクリル酸エステル化反応が遅くなることや、収率の低下する恐れがある。また、１２０℃を超える高沸点溶剤では、（メタ）アクリル酸または、生成された（メタ）アクリル酸エステルの熱重合が起きる恐れや得られた生成物の着色が懸念される。
【００４５】
本発明のエステル化の反応温度は、使用される原料および目的によって適宜設定されるが、反応時間の短縮と重合防止の観点から８０〜１２０℃が好ましく、９０℃〜１１０℃がさらに好ましい。また、反応開始から目的物単離までを通じて（メタ）アクリル酸または（メタ）アクリル酸エステルが熱重合するのを防ぐために必要に応じて空気バブリングをすることが出来る。
【００４６】
本発明のマイクロ波としては、水の加熱に用いられる周波数である、３００ＭＨｚ〜３０００ＭＨｚを用いることができる。マイクロ波の周波数として、好ましくは８００ＭＨｚ〜１０００ＭＨｚである。さらに好ましくは、８９６±１０ＭＨｚ、９１５±２５ＭＨｚ、２３７５±５０ＭＨｚ、２４５０±５０ＭＨｚ、５８００±７５ＭＨｚ、２４１２５±１２５ＭＨｚであり、特に好ましくは、日本における指定周波数帯である、２４５０±５０ＭＨｚ、５８００±７５ＭＨｚ、２４１２５±１２５ＭＨｚが挙げられる。
【００４７】
マイクロ波発生装置は、商業用に利用されている周波数を発生させるものを使用でき、シングルモード、マルチモード、マグネトロン型、キャビティ型等の制約はない。例えば、発振周波数２４５０±３０ＭＨｚ、出力電力７６０Ｗのマイクロ波反応装置μリアクター（四国計測工業（株）社製）を用いることができる。
【００４８】
本発明の反応時間は（メタ）アクリル酸エステル製造における、反応系から生成される水分量によって反応終了を確認するが、１〜３時間が好ましい。生成される水分量は水酸基を有する化合物と（メタ）アクリル酸の仕込み量から容易に計算することが出来る。
【００４９】
本発明では、アルカリ水溶液を用いて中和処理を常法に従って行われることが好ましい。この常法としては、例えば、反応液にアルカリ成分としてアルカリ水溶液が添加された後に攪拌及び混合される方法が挙げられる。アルカリ水溶液としては、例えば、水酸化ナトリウム水溶液や水酸化カリウム水溶液が挙げられる。この場合、アルカリ成分の量は、通常反応液の酸分に対してモル比で１．０倍以上であり、好ましくは１．１〜１．５倍である。この添加量が反応液の酸分に対してモル比で１．０倍未満の場合には、酸分の中和が不十分となる場合がある。アルカリ水溶液の濃度は、１〜２５重量％が好ましい。攪拌及び混合の時間は５分〜６０分が好ましい。
【００５０】
本発明では、イオン交換水を用いて水洗処理を常法に従って行われる。常法としては、（メタ）アクリル酸エステル化反応で得られた反応液、もしくは、前記中和処理後の有機層に水が添加されて攪拌および混合される方法が挙げられる。
【００５１】
前記、中和処理と水洗処理工程は反応終了後のどの時点で行われるかは、使用される成分及び目的に応じて適宜選択される。
【００５２】
本発明では、前記中和処理、または水洗処理後、生成された（メタ）アクリル酸エステルを含有する有機層が得られ、次いでこの有機層から有機溶剤が公知の方法除去されることにより、（メタ）アクリル酸エステルを得ることができる。
【００５３】
この有機溶剤を除去する工程では、（メタ）アクリル酸エステルの熱重合を抑えるために、有機層に酸素や空気が供給されたり、重合禁止剤が添加されたりすると共に、温度が８０℃以下に維持され、更に処置が減圧下で行われる。（メタ）アクリル酸エステルは、必要に応じて精留により精製される。この工程において使用される重合禁止剤は、前述に記載したの通り重合禁止剤が用いられる。重合禁止剤の添加量は、（メタ）アクリル酸エステルの生成量に対して、４００〜５００ｐｐｍ加えることができる。
【００５４】
本発明の組成物では、光重合開始剤を使用する。光重合開始剤としては、例えば、ベンゾイン、ベンゾインメチルエーテル、ベンゾインエチルエーテル、ベンゾインプロピルエーテル、ベンゾインイソブチルエーテル等のベンゾイン類。アセトフェノン、２，２’−ジエトキシ−２−フェニルアセトフェノン、１，１’−ジクロロアセトフェノン、２−ヒドロキシ−２−メチル−フェニルプロパン−１−オン、ジエトキシアセトフェノンなどのアセトフェノン類。２−エチルアントラキノン、２−ｔ−ブチルアントラキノン、２−クロロアントラキノン、２−アミルアントラキノン等のアントラキノン類。２，４−ジエチルチオキサントン、２−イソプロピルチオキサントン、２−クロロチオキサントン等のチオキサントン類。アセトフェノンジメチルケタール、ベンジルジメチルケタール等のケタール類。ベンゾフェノン、４，４’−ビスメチルアミノベンゾフェノン等のベンゾフェノン類。２，４，６−トリメチルベンゾイルジフェニルホスフィンオキシド、ビス（２，４，６０トリメチルベンゾイル）―フェニルホスフィンオキシド等のホスフィンオキシド類等が挙げられる。これらは単独または２種以上の混合物として使用出来る。
【実施例】
【００５５】
（メタ）アクリル酸エステルを製造した例を製造例１〜１２に示す。  以下に実施例及び比較例を挙げて本発明について具体的に説明するが、本発明はこれらの実施例に限定されるものではない。
【００５６】
実施例１
（製造工程１）エステル化反応工程
大気下、５００ｍｌ三口フラスコに、グリセリン６０．０ｇ（０．６５ｍｏｌ） アク
リル酸２３３.５ｇ（４．４ｍｏｌ）、塩化銅（ＩＩ）・無水和物１．１ｇ（０．００８
ｍｏｌ）、メタンスルホン酸２．４ｇ（０．０２６ｍｍｏｌ）を仕込んだ。フラスコに撹拌装置、光ファイバー温度計、揮発物を系外に出す管を設け、ディーンスターク型冷却装置により揮発分を回収できるようにし、更に系内にエアーポンプによりエアーを導入する管を設けて副生成する水およびその揮発物を系外へ出やすくした。これをマイクロ波反応装置μＲｅａｃｔｏｒ（四国計測工業（株） 社製）に設置し、反応温度を１００℃に保
つように設定して撹拌を行いながら３０分間マイクロ波の照射を行った。その後、溶剤であるシクロヘキサンを１０ｍｌを追加し、反応で生じる水はシクロヘキサンと共沸させ、ディーンスターク型冷却装置で除去して、エステル化を進めた。更に同じ方法でマイクロ波の照射を６０分間実施した。合計９０分間照射後に反応液をサンプリングし、ＮＭＲより９９．０％ の割合で、反応が進行していることが明らかとなった。
【００５７】
（製造工程２）後処理工程：
（ｉ）上記（１）で得られた反応液３０ｇを３０℃に冷却した後、クロロホルム２０ｇを加えて希釈し、純水５０ｇ加えて５分間攪拌して水洗した後、３０分間静置して、水相（下層）と有機溶媒溶液相（上層）に層分離させ、下層の水相を除去した。
（ii）次いで、有機溶媒溶液相に１０％水酸化ナトリウム水溶液２５ｇ加えて５分間撹拌して有機溶媒溶液相に含まれる酸成分を中和した後、３０分間静置して、水相（下層）と有機溶媒溶液相（上層）に層分離させ、下層の水相を除去して有機溶媒溶液相を回収したところ５０ｇであった。更に、イオン交換水１００ｇを加えて液温を３０℃に維持しな
がら１時間撹拌して不純物の除去を行った。次いで、３０分間静置して、水相（下層）と有機溶媒溶液相（上層）に層分離させ、分取して目的物を含んだ溶液を回収した。
（iii）上記（ii）で回収した有機溶媒溶液相に、ハイドロキノンモノメチルエーテル
（ Ｍ Ｑ ）５００ｐｐｍを添加して、蒸留処理（脱溶媒処理）して、化合物１を得た。
表１に反応条件を示す。また、得られた生成物について結果を表２に示す。
【００５８】
実施例２〜１０
【００５９】
上記に示す（製法工程１）と（製造工程２）によって、表１に示す反応条件によって製造した。なお、（メタ）アクリル酸、水酸基を有する化合物、とエステル化触媒、重合禁止剤、溶剤の使用量については、製造工程１と同一の条件によって実施例２〜１０では、それぞれ化合物２〜１０を製造した。表１に反応条件を示す。また、化合物と結果を表２に示す。
【００６０】
比較例１
実施例１において、加熱源として、マイクロ波反応装置の代わりに、１００℃に設定されたオイルバスで三つ口フラスコを加熱して、エステル化反応を開始すること以外は、実施例１と同様に、比較例１化合物を製造した。また結果を表２に示す。
【００６１】
表１
【表１】
2013133304.tif 000005
【００６２】
表２
【表２】
2013133304.tif 000006
【００６３】
表２から明らかなように、本発明の製造方法はいずれも、比較例１で作成した製造方法よりも、短時間で反応が進行し、目的物の着色や、生成物の収率が高いことが明らかとなり、マイクロ波エネルギーに不活性で、且つ生成した水と共沸な溶剤を共存させることによって生成物を高収率で得ることが出来ることが分かった。
【００６４】
また、下記実施例及び比較例に示す硬化性組成物の配合、塗工条件、および、性能評価は以下に示す方法で行った。
【００６５】
実施例１１
（硬化性樹脂組成物の配合）
実施例１で得た化合物１：３９．１重量部と、ＢＹＫ３５５：０．２重量部、ダイドーキュア１７４：２．０重量部をトルエン５８．７重量部に混合し、硬化性樹脂組成物１を得た。
（塗工物の作成）
上記の条件で配合して得られた樹脂組成物をバーコーター（Ｎｏ.６）を用い、易接着
ポリエステルフィルム（Ａ−４１００）に塗布し、１００℃の乾燥炉中に１分間放置後、空気雰囲気下で照度２００Ｗ／ｃｍ2の高圧水銀灯で１０ｃｍの距離から２．７ｍ／分の
コンベアスピードで紫外線を照射し、硬化皮膜（３μｍ）を有するフィルムを得た。硬化物について、耐擦傷性、鉛筆硬度、密着性（塗工後初期）を評価した。結果を表３に示す。
【００６６】
実施例１２
（硬化性樹脂組成物の配合）
実施例２で得た化合物１：３９．１重量部と、ＢＹＫ３５５：０．２重量部、ダイドーキュア１７４：２．０重量部をトルエン５８．７重量部に混合し、硬化性樹脂組成物２を得た。
（塗工物の作成）
上記の条件で配合して得られた硬化性樹脂組成物を実施例１１と同様の条件で塗工し、硬化皮膜（３μｍ）を有するフィルムを得た。硬化物について、耐擦傷性、鉛筆硬度、密着性（塗工後初期）を評価した。結果を表３に示す。
【００６７】
比較例２
（硬化性樹脂組成物の配合）
比較例１で得た化合物１：３９．１重量部と、ＢＹＫ３５５：０．２重量部、ダイドーキュア１７４：２．０重量部をトルエン５８．７重量部に混合し、硬化性樹脂組成物３を得た。
（塗工物の作成）
上記の条件で配合して得られた硬化性樹脂組成物を実施例１１と同様の条件で塗工し、硬化皮膜（３μｍ）を有するフィルムを得た。硬化物について、耐擦傷性、鉛筆硬度、密着性（塗工後初期）を評価した。結果を表３に示す。
【００６８】
（性能評価）
１）耐擦傷性
スチールウール＃００００上に、５００ｇ／ｃｍ2の荷重をかけて１０往復させ、傷の
状況を目視で判定した。
○：傷なし
×：傷発生
【００６９】
２）鉛筆硬度
ＪＩＳ  Ｋ５４００に準ずる。
具体的には、鉛筆引っかき試験機を用いて、上記組成の塗工フィルムの鉛筆硬度を測定した。詳しくは、測定する硬化皮膜を有するＰＥＴフィルム上に、鉛筆を４５度の角度で、１ｋｇの荷重をかけ、５ｍｍ程度ひっかき、傷の付き具合を確認した。５回測定を行った。
５／５：５回中５回とも傷なし
０／５：５回中全て傷発生
【００７０】
３）密着性
ＪＩＳ  Ｋ５６００に準ずる。
具体的には、耐候試験前の各塗膜にカッターで碁盤目（１００目）にキズを入れ、セロハンテープ（ニチバン社製２４ｍｍ幅）を密着させた後、垂直方向にはがし、塗膜が剥離せずに残存した碁盤目の数で５段階評価した。
５；１００残／１００
４；８０〜９９残／１００
３；５０〜７９残／１００
２；３０〜４９残／１００
１；０〜３０残／１００
【００７１】
表３
【表３】
2013133304.tif 000007
【産業上の利用可能性】
【００７２】
以上のように本発明で示された方法により、短時間で高効率に（メタ）アクリル酸エステルを製造することが出来る。それにより得られた（メタ）アクリル酸エステルは、塗料
、粘・接着剤、ＵＶインキ、カラーフィルター用レジストインキ、及び、表面保護コートのなどの分野で用いることが出来る。